(57)【要約】【課題】  樹脂中及び現像液中の双方でナノ粒子の分散性が良く、透過率、パターニング性に優れるナノ粒子を含有した感光性樹脂組成物及び、それを用いた感光性エレメント、レジストパターンの形成方法を提供する。【解決手段】  （Ａ）親水性ユニットと疎水性ユニットからなるランダムポリマー、（Ｂ）分子内に少なくとも一つのエチレン性不飽和基を有する光重合性化合物、（Ｃ）光重合開始剤、及び（Ｄ）一次粒径が１〜２００ｎｍの金属酸化物を含有してなる感光性樹脂組成物であり、前記（Ａ）成分中の疎水性ユニットの含有率が３０〜６４モル％である感光性樹脂組成物。【選択図】  なし【特許請求の範囲】
【請求項１】
（Ａ）親水性ユニットと疎水性ユニットからなるランダムポリマー、（Ｂ）分子内に少なくとも一つのエチレン性不飽和基を有する光重合性化合物、（Ｃ）光重合開始剤、及び（Ｄ）平均粒径が１〜２００ｎｍの金属酸化物を含有してなる感光性樹脂組成物であり、前記（Ａ）成分中の疎水性ユニットの含有率が３０〜６４モル％である感光性樹脂組成物。
【請求項２】
支持体と、該支持体上に形成された請求項１に記載の感光性樹脂組成物からなる感光性樹脂組成物層と、を備える感光性エレメント。
【請求項３】
回路形成用基板上に、請求項２に記載の感光性エレメントの前記感光性樹脂組成物層を積層する積層工程と、
前記感光性樹脂組成物層の所定部分に活性光線を照射して露光部を光硬化せしめる露光工程と、
前記露光部以外の部分を除去してレジストパターンを形成する現像工程と、
を有するレジストパターンの形成方法。
【発明の詳細な説明】
【技術分野】
【０００１】
本発明は、新規な感光性樹脂組成物に関し、さらにはナノ粒子を含む感光性樹脂組成物とすることでエッジラフネス改善等のパターニング性を向上させることができる感光性樹脂組成物及びそれを用いた感光性エレメント、レジストパターンの形成方法関する。
【背景技術】
【０００２】
プリント配線板の製造分野においては、エッチングやめっき等に用いられるレジスト材料として、感光性樹脂組成物や感光性エレメント（積層体）が広く用いられている。
プリント配線板は、例えば以下のようにして製造される。まず、感光性エレメントの感光性樹脂組成物層を回路形成用基板上に積層（ラミネート）し、感光性樹脂組成物層の所定部分に活性光線を照射して露光部を硬化させる。その後、未露光部を基板上から除去（現像）することにより、基板上に、感光性樹脂組成物の硬化物からなるレジストパターンが形成される。得られたレジストパターンに対しエッチング処理又はめっき処理を施して基板上に回路を形成した後、最終的にレジストを剥離除去してプリント配線板が製造される。
【０００３】
ここでエッチング処理とは、レジストパターンによって被覆されていない回路形成用基板の導体層をエッチング除去した後、レジストを剥離する方法である。一方、めっき処理とはレジストパターンによって被覆されていない回路形成用基板の導体層に銅及び半田などのめっき処理を行った後、レジストを除去しこのレジストによって被覆されていた金属面をソフトエッチングする方法である。
【０００４】
感光性樹脂組成物や感光性エレメントは、永久マスク用レジスト、表示材用スペーサー、マイクロレンズ、三次元光造形用感光性樹脂、ハードコートにも用いられ、これらには、機械強度、硬度、または耐摩耗性などの機械特性、耐熱性などの熱特性、光学用途の場合、高屈折率や低屈折率などの光学特性が要求される。これらの特性を改良する方法としては、感光性樹脂組成物にナノ粒子を混合し、ナノコンポジット化する方法が知られている（例えば特許文献１〜３）。
【先行技術文献】
【特許文献】
【０００５】
【特許文献１】特開２００３−１９５４８６号公報
【特許文献２】特開２００５−０６２６２１号公報
【特許文献３】特開２００３−３０１００８号公報
【発明の概要】
【発明が解決しようとする課題】
【０００６】
良好な特性を得るために重要なことは、ナノ粒子の樹脂中での分散性向上である。分散性が悪いとフィラーの凝集によってナノ分散状態が得られず、ナノコンポジット化が進行しないことから、所望の材料特性が得られない問題があった。さらに、粒子と樹脂の屈折率差に基づく光散乱により樹脂の透明性が低下し、パターニング性の悪化、或いは光学用途に使用する場合、光学特性が低下する問題があった。
さらに、ファインパターンを形成する場合、ナノ粒子を含有しない感光性樹脂と比べてパターン性が悪くなる問題があった。すなわち、樹脂中で凝集したナノ粒子、或いは現像液中でのナノ粒子凝集・パターンへの再付着によるエッジラフネスの問題である。
本発明は、樹脂中及び現像液中の双方でナノ粒子の分散性が良く、透過率、パターニング性に優れるナノ粒子を含有した感光性樹脂組成物及び、それを用いた感光性エレメント、レジストパターンの形成方法を提供することにある。
【課題を解決するための手段】
【０００７】
本発明者らは、感光性樹脂組成物のナノコンポジット化について、鋭意検討を行った結果、バインダーポリマーに親水性ユニットと疎水性ユニットを有するランダムポリマーを用いると樹脂中、および現像液中での分散性が向上することを見出し、本発明を完成するに至った。
すなわち本発明は、［１］（Ａ）親水性ユニットと疎水性ユニットからなるランダムポリマー、（Ｂ）分子内に少なくとも一つのエチレン性不飽和基を有する光重合性化合物、（Ｃ）光重合開始剤、及び（Ｄ）一次粒径が１〜２００ｎｍの金属酸化物を含有してなる感光性樹脂組成物であり、前記（Ａ）成分中の疎水性ユニットの含有率が３０モル％〜６４モル％である感光性樹脂組成物に関する。
また、本発明は、［２］支持体と、該支持体上に形成された上記［１］に記載の感光性樹脂組成物からなる感光性樹脂組成物層と、を備える感光性エレメントに関する。
また、本発明は、［３］回路形成用基板上に、上記［２］に記載の感光性エレメントの前記感光性樹脂組成物層を積層する積層工程と、前記感光性樹脂組成物層の所定部分に活性光線を照射して露光部を光硬化せしめる露光工程と、前記露光部以外の部分を除去してレジストパターンを形成する現像工程と、を有するレジストパターンの形成方法に関する。
【発明の効果】
【０００８】
本発明によれば、バインダーポリマーに親水性ユニットと疎水性ユニットからなるランダムポリマーを用いることで、組成物中および現像液中でのナノ粒子の分散性を高めることができるため、感光性樹脂の機械強度、硬度、屈折率、耐摩耗性、透明性、もしくは耐熱性などの向上が必要な分野、あるいはパターニング性の向上が必要な分野に好適に使用できる。ナノ粒子の分散性が高いため、樹脂中で凝集したナノ粒子、或いは現像液中でのナノ粒子凝集・パターンへの再付着がなくなるので、エッジラフネスの問題は解消され、透過率、パターニング性に優れるレジストパターンを製造することができる。
【発明を実施するための形態】
【０００９】
以下、本発明について詳細に説明する。
なお、本発明における（メタ）アクリル酸とはアクリル酸及びそれに対応するメタクリル酸を意味し、（メタ）アクリレートとはアクリレート及びそれに対応するメタクリレートを意味し、（メタ）アクリロイル基とはアクリロイル基及びそれに対応するメタクリロイル基を意味する。
本発明の感光性樹脂組成物は、（Ａ）親水性ユニットと疎水性ユニットからなるランダムポリマー、（Ｂ）分子内に少なくとも一つのエチレン性不飽和基を有する光重合性化合物、（Ｃ）光重合開始剤、及び（Ｄ）一次粒径が１〜２００ｎｍの金属酸化物を含有してなる感光性樹脂組成物であり、前記（Ａ）成分中の疎水性ユニットの含有率が３０〜６４モル％であることを特徴とする。
【００１０】
上記（Ａ）ランダムポリマーは、感光性樹脂組成物を膜状にする際に有効であり、例えば、アクリル系ポリマー、スチレン系ポリマー、エポキシ系ポリマー、アミド系ポリマー、アミドエポキシ系ポリマー、アルキド系ポリマー、フェノール系ポリマー、セルロース系ポリマー等が挙げられる。
一般的に、２種類以上のモノマーを混合して重合させると、以下の４種類の共重合体（コポリマー）が生成する可能性がある。
モノマーＳとモノマーＭが共重合した場合について、その構造を模式的に示す。
１）ランダムポリマー：モノマーＳとモノマーＭがランダムに連なった共重合体
-S-M-S-M-M-S-S-M-M-M-S-M-S-
２）交互共重合体：モノマーＳとモノマーＭが完全に交互に連なった共重合体
-S-M-S-M-S-M-S-M-S-M-S-M-S-
３）ブロック共重合体：モノマーＳのブロックとモノマーＭのブロックが完全に交互に連なった共重合体
-(S-S-S-S)-(M-M-M-M-M)-(S-S-S-S)-
４）グラフト共重合体：モノマーＳまたはモノマーＭのどちらかの高分子主鎖にコモノマーが枝分かれした構造で連なる共重合体
【００１１】
【化１】
2010249926.tif 000002
【００１２】
パターン形状、残渣及び透過率の観点からは、ランダムポリマーであることが好ましく、例えば、アクリル系ポリマー、エポキシ系ポリマー、セルロース系ポリマー等が製造の容易性の点で好ましく、アクリル系ランダムポリマーがより好ましい。
これらは単独で又は２種以上を組み合わせて用いることができる。
【００１３】
上記アクリル系ランダムポリマーは、例えば、反応性比の異なる親水性ユニットと疎水性ユニットをラジカル重合させることにより製造することができる。
親水性ユニットとしては、例えば、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸、プロピオール酸等が挙げられる。
重合反応に際しては、カルボキシル基を保護基で保護した化合物を用いることもできる。保護基は、重合反応後、加水分解等で容易に脱離することができる。
【００１４】
疎水性ユニットとしては、例えば、スチレン、ビニルトルエン、α−メチルスチレン、ｐ−メチルスチレン、ｐ−エチルスチレン等の重合可能なスチレン誘導体、アクリルアミド、アクリロニトリル、ビニル−ｎ−ブチルエーテル等のビニルアルコールのエーテル類、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート等が挙げられる。これらは単独で又は２種類以上を組み合わせて使用される。
【００１５】
上記（メタ）アクリル酸アルキルエステルとしては、例えば、（メタ）アクリル酸ベンジル、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、これらの構造異性体等が挙げられる。
これらの中でも特に、スチレン、ビニルトルエン、α−メチルスチレン、ｐ−メチルスチレン、ｐ−エチルスチレン等の重合可能なスチレン誘導体、（メタ）アクリル酸ベンジル等がより好ましい。
これらは単独で又は２種以上を組み合わせて用いることができる。
【００１６】
前記セルロース系ポリマーとしては、例えば、ヒドロキシエチル・カルボキシメチルセルロース、セルロースアセテートフタレートなどが挙げられ、膜形成能、アルカリ現像性等の点から、セルロースアセテートフタレートが好ましい。
【００１７】
前記（Ａ）成分のカルボン酸ユニット含有量は３０〜８０モル％であることが好ましく、４０〜７０モル％であることがより好ましい。
前記（Ａ）成分の酸価は、３０〜２００ｍｇＫＯＨ／ｇであることが好ましく、４５〜１５０ｍｇＫＯＨ／ｇであることがより好ましい。この酸価が３０ｍｇＫＯＨ／ｇ未満では現像時間が長くなる傾向があり、２００ｍｇＫＯＨ／ｇを超えると光硬化したレジストの耐現像液性が低下する傾向がある。
また、現像工程として溶剤現像を行う場合は、カルボキシル基を有する重合性単量体を少量に調製することが好ましい。
前記（Ａ）成分の重量平均分子量（ゲルパーミエーションクロマトグラフィー（ＧＰＣ）で測定し、標準ポリスチレンを用いた検量線により換算）は、１０，０００〜３００，０００であることが好ましく、２５，０００〜１５０，０００であることがより好ましい。この重量平均分子量が、１０，０００未満では、耐現像液性が低下する傾向があり、３００，０００を超えると現像時間が長くなる傾向がある。
これら（Ａ）成分は単独で又は２種類以上を組み合わせて使用される。
【００１８】
前記（Ｂ）成分の分子内に少なくとも一つのエチレン性不飽和基を有す光重合性化合物としては、例えば、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４であり、プロピレン基の数が２〜１４であるポリエチレン・ポリプロピレングリコールジ（メタ）アクリレート、トリメチロールプロパンジ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート、ＥＯ，ＰＯ変性トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等の多価アルコールにα，β−不飽和カルボン酸を反応させて得られる化合物、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリブトキシ）フェニル）プロパン、２，２−ビス（４−（（メタ）アクリロキシポリエトキシポリプロポキシ）フェニル）プロパン等のビスフェノールＡ系（メタ）アクリレート化合物、グリシジル基含有化合物にα、β−不飽和カルボン酸を反応させで得られる化合物、分子内にウレタン結合を有する（メタ）アクリレート化合物等のウレタンモノマー、ノニルフェノキシポリエチレンオキシアクリレート、γ−クロロ−β−ヒドロキシプロピル−β′−（メタ）アクリロイルオキシエチル−ｏ−フタレート、β−ヒドロキシアルキル−β′−（メタ）アクリロイルオキシアルキル−ｏ−フタレート等のフタル酸系化合物、（メタ）アクリル酸アルキルエステルなどが挙げられ、分子内に少なくとも一つのビスフェノール骨格を有するビスフェノールＡ系（メタ）アクリレート化合物又は分子内に少なくとも一つのウレタン結合を有する（メタ）アクリレート化合物を必須成分とすることが好ましい。
また、特開平８−３０５０１７号公報の一般式（Ｉ）に記載されるようなウレタンモノマーも好適に使用できる。
【００１９】
これらの光重合性化合物の分子量は、機械強度等の点で１，０００以上であることが好ましく、１，５００以上であることがより好ましく、２，０００以上であることが特に好ましい。
また、硬化膜の架橋密度等の点で分子内に少なくとも二つのエチレン性不飽和基を有することが好ましく、分子内に少なくとも三つのエチレン性不飽和基を有することがより好ましく、分子内に少なくとも四つのエチレン性不飽和基を有することが特に好ましい。
これらは単独で又は２種類以上を組み合わせて使用される。
【００２０】
前記（Ｃ）光重合開始剤としては、例えば、ベンゾフェノン、Ｎ，Ｎ′−テトラメチル−４，４′−ジアミノベンゾフェノン（ミヒラーケトン）等のＮ，Ｎ′−テトラアルキル−４，４′−ジアミノベンゾフェノン、２，２−ジメトキシ-１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−メチル−１−（４−メチルチオフェニル）−２−モルフォリノプロパン−１−オン、２−ベンジル−２−ジメチルアミノ−１−（４−モルフォリノフェニル）−１−ブタノン、２−（ジメチルアミノ）−２−［（４−メチルフェニル）メチル］−１−［４−（４−モルホリニル）フェニル］−１−ブタノン等の芳香族ケトン、２，４，６−トリメチルベンゾイル−ジフェニル−フォスフィンオキサイド、ビス（２，４，６−トリメチルベンゾイル）−フェニルフォスフィンオキサイド等のアシルフォスフィンオキサイド、ビス（η５−２，４−シクロペンタジエン−１−イル）−ビス（２，６−ジフルオロ−３−（１Ｈ−ピロール−１−イル）−フェニル）チタニウム等のチタノセン、１，２−オクタンジオン−１−［４−（フェニルチオ）−２−（ｏ−ベンゾイルオキシム）］、エタノン−１−［９−エチル−６−（２−メチルベンゾイル）−９Ｈ−カルバゾール−３−イル］−１−（ｏ−アセチルオキシム)等のオキシムエステル、アルキルアントラキノン等のキノン類、ベンゾインアルキルエーテル等のベンゾインエーテル化合物、ベンゾイン、アルキルベンゾイン等のベンゾイン化合物、ベンジルジメチルケタール等のベンジル誘導体、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体、９−フェニルアクリジン、１，７−ビス（９，９′−アクリジニル）ヘプタン等のアクリジン誘導体、Ｎ−フェニルグリシン、Ｎ−フェニルグリシン誘導体、クマリン系化合物などが挙げられる。
また、２つの２，４，５−トリアリールイミダゾールのアリール基の置換基は同一で対称な化合物を与えてもよいし、相違して非対称な化合物を与えてもよい。
また、密着性及び感度の見地からは、２，４，５−トリアリールイミダゾール二量体がより好ましい。
これらは単独で又は２種類以上を組み合わせて使用される。
【００２１】
前記（Ｄ）成分の平均粒径が１〜２００ｎｍの金属酸化物であるナノ粒子としては、例えば、酸化チタン、酸化ジルコニウム、酸化セリウム、酸化亜鉛、酸化鉄、酸化チタン／酸化ジルコニウム／酸化錫／五酸化アンチモン複合物、酸化ジルコニウム／酸化錫／五酸化アンチモン複合物、酸化チタン／酸化ジルコニウム／酸化錫複合物等が挙げられる。
市販品の例としては、例えば、酸化ケイ素被覆アナターゼ型酸化チタン−メタノール分散ゾル（触媒化成工業株式会社製、オプトレイクシリーズ）、酸化ケイ素被覆−酸化スズ含有ルチル型酸化チタン−メタノール分散ゾル（テイカ株式会社製、ＴＳシリーズ）、酸化ジルコニウム−メチルエチルケトン分散ゾル（大阪セメント株式会社製、ＨＸＵ−１２０ＪＣ）、チタン酸バリウム（戸田工業株式会社）等が挙げられる。
【００２２】
前記（Ａ）成分の配合量は、（Ａ）成分及び（Ｂ）成分の総量１００質量部に対し、３０〜８０質量部とすることが好ましく、４０〜７０質量量部とすることがより好ましい。
前記（Ｂ）成分の配合量は、（Ａ）成分及び（Ｂ）成分の総量１００質量部に対し、２０〜７０質量部とすることが好ましく、３０〜６０質量部とすることがより好ましい。
前記（Ｃ）成分の配合量は、（Ａ）成分及び（Ｂ）成分の総量１００質量部に対し、０．１〜２０質量部であることが好ましく、０．２〜１０質量部であることがより好ましい。
前記（Ｄ）成分の配合量は、（Ａ）成分及び（Ｂ）成分の総量１００質量部に対し、０．１〜７０質量部であることが好ましく、０．５〜５０質量部であることがより好ましい。
【００２３】
本発明の感光性樹脂組成物には、必要に応じて、分子内に少なくとも１つのカチオン重合可能な環状エーテル基を有する光重合性化合物（オキセタン化合物等）、カチオン重合開始剤、マラカイトグリーン等の染料、トリブロモフェニルスルホン、ロイコクリスタルバイオレット等の光発色剤、熱発色防止剤、ｐ−トルエンスルホンアミド等の可塑剤、顔料、充填剤、消泡剤、難燃剤、安定剤、密着性付与剤、レベリング剤、剥離促進剤、酸化防止剤、香料、イメージング剤、熱架橋剤などを（Ａ）成分及び（Ｂ）成分の総量１００質量部に対して各々０．０１〜２０質量部程度含有することができる。
これらは単独で又は２種類以上を組み合わせて使用される。
【００２４】
本発明の感光性樹脂組成物は、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解・分散して固形分３０〜６０質量％程度の溶液として塗布することができる。
【００２５】
本発明の感光性樹脂組成物は、特に制限はないが、銅、銅系合金、鉄、鉄系合金等の金属面、ガラス面などの面を有する基材上に、感光性樹脂組成物の溶液として塗布・乾燥することにより膜を形成し、必要に応じて保護フィルムを被覆して用いるか、感光性エレメントの形態で用いられることが好ましい。
【００２６】
また、基材上に膜として形成させた感光性樹脂組成物の層の厚み及び感光性エレメントの感光性樹脂組成物の層の厚みは、用途により異なるが、乾燥後の厚みで１〜１００μｍ程度であることが好ましく、１０〜５０μｍであることがより好ましい。
上記保護フィルムとしては、例えば、ポリエチレン、ポリプロピレン等の重合体フィルムなどが挙げられる。
上記感光性エレメントは、例えば、支持体として、ポリエチレンテレフタレート、ポリプロピレン、ポリエチレン、ポリエステル等の重合体フィルム上に感光性樹脂組成物を塗布、乾燥することにより得ることができる。
これらの重合体フィルムの厚みは、１〜１００μｍとすることが好ましい。
これらの重合体フィルムの一つは感光性樹脂組成物層の支持体として、他の一つは感光性樹脂組成物の保護フィルムとして感光性樹脂組成物層の両面に積層してもよい。
保護フィルムとしては、感光性樹脂組成物層及び支持体の接着力よりも、感光性樹脂組成物層及び保護フィルムの接着力の方が小さいものが好ましい。
また、前記感光性エレメントは、感光性樹脂組成物層、支持体及び保護フィルムの他に、クッション層、接着層、光吸収層、ガスバリア層等の中間層や保護層を有していてもよい。
上記感光性エレメントは、例えば、前記の保護フィルムが存在している場合には、保護フィルムを除去後、感光性樹脂組成物層を７０〜１３０℃程度に加熱しながら基材に０．１〜１ＭＰａ程度（１〜１０ｋｇｆ／ｃｍ２程度）の圧力で圧着することにより積層することができ、減圧下で積層することも可能である。積層される表面は、通常金属面やガラス面であるが、特に制限はない。
【００２７】
このようにして積層が完了した感光性樹脂組成物膜は、例えば、必要に応じて、ネガ又はポジマスクパターンを通して活性光線が画像状に照射され光硬化され、感光性樹脂組成物硬化膜となる。
上記活性光線の光源としては、公知の光源、例えば、カーボンアーク灯、水銀蒸気アーク灯、高圧水銀灯、キセノンランプ等の紫外線、可視光などを有効に放射するものが用いられる。
また、レーザー直接描画露光法によっても画像状に光硬化することが可能である。また、三次元光造形によって立体状に光硬化することも可能である。
次いで、光硬化後、感光性樹脂組成物硬化膜上に支持体や保護フィルムが存在しており、後の工程において該支持体や該保護フィルムが不要な場合には、該支持体や該保護フィルムを除去することができる。
感光性樹脂組成物膜が画像状に光硬化された場合には、アルカリ性水溶液、水系現像液、有機溶剤等の現像液によるウエット現像、ドライ現像等で未硬化部を除去して現像し、硬化膜パターンを製造することができる。
【００２８】
上記アルカリ性水溶液としては、例えば、０．１〜５質量％炭酸ナトリウムの希薄溶液、０．１〜５質量％炭酸カリウムの希薄溶液、０．１〜５質量％水酸化ナトリウムの希薄溶液、０．１〜３質量％水酸化テトラメチルアンモニウム希薄溶液等が挙げられる。
上記アルカリ性水溶液のｐＨは、９〜１１の範囲とすることが好ましく、その温度は、感光性樹脂組成物層の現像性に合わせて調節される。
また、アルカリ性水溶液中には、表面活性剤、消泡剤、有機溶剤等を混入させてもよい。
上記現像の方式としては、例えば、ディップ方式、スプレー方式、ブラッシング、スラッピング等が挙げられる。
現像後の処理として、必要に応じて６０〜２５０℃程度の加熱又は０．２〜１０Ｊ／ｃｍ２程度の露光を行うことにより硬化膜をさらに硬化して用いてもよい。
【００２９】
本発明の感光性樹脂組成物を回路形成用レジスト用途に使用し、プリント配線板を製造する場合、現像された硬化膜パターンをマスクとして、基材の金属面を、エッチング、めっき等の公知方法で処理する。
上記エッチングには、例えば、塩化第二銅溶液、塩化第二鉄溶液、アルカリエッチング溶液等を用いることができる。
上記めっき法としては、例えば、銅めっき、はんだめっき、ニッケルめっき、金めっき等がある。
次いで、後の工程において硬化膜パターンが不要な場合には、該硬化膜パターンは、例えば、現像に用いたアルカリ性水溶液よりさらに強アルカリ性の水溶液で剥離することができる。
上記強アルカリ性の水溶液としては、例えば、１〜１０質量％水酸化ナトリウム水溶液、１〜１０質量％水酸化カリウム水溶液等が用いられる。
上記剥離方式としては、例えば、浸漬方式、スプレイ方式等が挙げられる。
【実施例】
【００３０】
＜合成例１（Ａ−６の合成）＞
内容積５０ｍｌのガラスフラスコにスチレン５．４７ｇ（５２．６ｍｍｏｌ）、ｐ−ニトロフェニルメタクリレート４．６６ｇ（２２．５ｍｍｏｌ）、ＡＩＢＮ（アゾビスイソブチロニトリル）０．２５ｇ、トルエン１０ｍｌを加え、窒素雰囲気下７０℃で１０時間反応させた。１０時間後、反応混合物をメタノールに落とし、回収した。その後、アセトン−メタノールで再沈殿を行い、ランダムポリマーを収率６７％で得た。得られたランダムポリマー３．８ｇを６０ｍｌのＴＨＦ（テトラヒドロフラン）に溶解させ、３ＭのＫＯＨエタノール溶液を加え、６０℃で３時間加水分解を行った。反応溶液を大量の希塩酸に落とし、回収後、アセトン−ヘキサンで再沈殿を行い、ランダムポリマー（Ａ−６）：ポリ(スチレン−ｒａｎｄｏｍ-メタクリル酸)（数平均分子量１７，０００、スチレン：メタクリル酸＝７０：３０）を収率９５％で得た。
スチレンとメタクリル酸の組成比は１Ｈ−ＮＭＲの６．５〜７．３ｐｐｍ付近の芳香族由来のシグナルと１．０〜２．５ｐｐｍ付近の脂肪族由来シグナルの積分比から計算した。
【００３１】
＜Ａ−１〜Ａ−５の合成＞
スチレンの仕込み量、及びｐ−ニトロフェニルメタクリレートの仕込み量（表１ではメタクリル酸と表記）を表１に示すモル比にした以外は合成例１と同様にしてランダムポリマーであるＡ−１〜Ａ−５を合成した。
【００３２】
＜合成例２（Ａ−７の合成）＞
内容積５０ｍｌのガラスフラスコに臭化銅０．２９ｇ、エチル−２−ブロモブチレート０．３９ｇ、スチレン１０．４２ｇ、トルエン１０ｍｌを加え、窒素雰囲気下で１５分間攪拌した。その後、２，２’−ビビリジル０．６３ｇを加え、さらに窒素雰囲気下で１５分間攪拌した。反応混合物を１００℃で１５時間加熱した後、メタノールに落として回収した。アセトン−メタノールで再沈殿を行い、数平均分子量５，０００のポリスチレンマクロモノマーを収率５０％で得た。
得られたポリスチレンマクロモノマー３．１ｇを内容積５０ｍｌのガラスフラスコに入れ、次いでｐ−ニトロフェニルメタクリレート６．２１ｇ、臭化銅０．４３ｇ、２，２’−ビビリジル０．９４ｇを加え、窒素雰囲気下で１１０℃、２４時間反応させた後、メタノールに落として回収した。アセトン−メタノールで再沈殿を行い、ポリマーを収率８０％で得た。得られたブロックポリマー３．８ｇを６０ｍｌのＴＨＦに溶解させ、３ＭのＫＯＨエタノール溶液を加え、６０℃で３時間加水分解を行った。反応溶液を大量の希塩酸に落とし、回収後、アセトン−ヘキサンで再沈殿を行い、ブロックポリマー（Ａ−７）：ポリ(スチレン−ｂｌｏｃｋ-メタクリル酸)（数平均分子量８，６００、スチレン：メタクリル酸＝６０：４０）を収率９５％で得た。
【００３３】
合成したポリマーの成分比、分子量を表１に纏めて示した。
【００３４】
【表１】
2010249926.tif 000003
【００３５】
なお、実施例において以下の材料を使用した。
（Ａ）ポリマー  ６ｇ、
（Ｂ）ジペンタエリスリトールヘキサ（メタ）アクリレート  ４ｇ、
（Ｃ）光重合開始剤  ２−メチル−１−（４−メチルチオフェニル）−２−モルフォリノプロパン−１−オン  ０．２５ｇ、
（Ｄ）ナノ粒子  Ｄ−１：テイカ株式会社製のチタニアナノ粒子ＭＴ１００ＨＤ  ２ｇ（商品名、平均一次粒径１５ｎｍ）
【００３６】
（実施例１〜４及び比較例１〜３）
上記で合成したポリマー（Ａ−１〜Ａ−４）をそれぞれ用いたものを実施例１〜４、ポリマー（Ａ−５〜Ａ−７）をそれぞれ用いたものを比較例１〜３とし、（Ａ）成分  ６ｇ、（Ｂ）成分  ４ｇ、（Ｃ）成分  ０．２５ｇ及び（Ｄ）成分  ２ｇを溶剤１０ｇに溶解・分散し、感光性樹脂組成物の溶液を得た。
次いで、得られた感光性樹脂組成物の溶液を、１６μｍ厚のポリエチレンテレフタレートフィルム（ヘーズ：１．７％、商品名ＧＳ−１６、帝人株式会社製）上に均一に塗布し、１００℃の熱風対流式乾燥機で１０分間乾燥した後、ポリエチレン製保護フィルム（フィルム長手方向の引張強さ：１６ＭＰａ、フィルム幅方向の引張強さ：１２ＭＰａ、商品名：ＮＦ−１５，タマポリ株式会社製）で保護し感光性エレメントを得た。感光性樹脂組成物層の乾燥後の膜厚は、３０μｍであった。
【００３７】
感光性エレメントの保護フィルムを剥がしながら１２０℃のヒートロールを用いて３ｍ／分の速度で、ガラス基板上にラミネートした。解像度評価のためライン幅／スペース幅が、６／６〜３５／３５（単位：μｍ）の配線パターンを有するフォトマスクを密着させ、５ＫＷショートアークランプを光源とする平行光露光機（株式会社オーク製作所製、製品名ＥＸＭ−１２０１）を用いて、５００ｍＪ／ｃｍ２で露光を行った。
次いで、ポリエチレンテレフタレートフィルムを除去し、３０℃の１．０質量％水酸化テトラメチルアンモニウム水溶液に２分間浸漬することにより、未露光部分を除去した。
【００３８】
［パターン形状］
上記で、露光、現像したパターンの形状を、顕微鏡により観察し、表面の荒れ、金属酸化物等の凝集の有無を調べた。その結果、パターン形状に荒れ、凝集物がないものを「良好」と、荒れとが凝集物があるものを「荒れ」として評価した。
【００３９】
［残渣］
上記で、露光、現像した基板上の金属酸化物等の凝集物の有無を目視で調べ、凝集物の有無を残渣として評価した。残渣がないものを「無し」、残渣があるものを「有り」とした。
【００４０】
［透過率］
樹脂組成物をガラス基板上に塗布し１００℃，５分乾燥した（厚さ１０μｍ）。これを用いて波長３５０ｎｍ〜６５０ｎｍの範囲の光透過率を測定した。光透過率の測定は、分光光度計（株式会社日立製作所製２２８Ａ型Ｗビーム分光光度計）を使用し、波長５００ｎｍの可視光に対する透過率で示した。
これらの測定結果を纏めて表２に示した。
【００４１】
【表２】
2010249926.tif 000004
【００４２】
疎水性ユニットのスチレンと親水性ユニットのメタクリル酸からなるランダムポリマーで、疎水性ユニットの含有率が３０〜６４％である実施例１〜４で得られた感光性エレメントのパターン形状は、疎水性ユニットの含有率が６４％を超えたり、ブロックポリマーである比較例１〜３で得られた感光性エレメントのパターン形状よりも側面の荒れが少ない傾向があり、比較例１〜３に見られたレジスト上のフィラー凝集体も見られず、ファインパターン化が必要な分野に好適に使用できることがわかった。また、実施例の樹脂組成物は比較例のものよりも透明性が高い傾向があった。
本発明によれば、バインダーポリマーに親水性ユニットと疎水性ユニットからなるランダムポリマーを用いることで、組成物中および現像液中でのナノ粒子の分散性を高めることができるため、感光性樹脂の機械強度、硬度、屈折率、耐摩耗性、もしくは耐熱性などの向上が必要な分野、あるいはパターニング性の向上が必要な分野に好適に使用できる。